(57)【要約】【課題】シリコン薄膜の結晶化方法、これを用いたＴＦＴ及び前記ＴＦＴを備えた平板ディスプレイ素子を提供する。【解決手段】ブラックマトリックス層を用いてさらに簡単な工程で非晶質シリコン薄膜を結晶化し、ＭＩＣ領域とＭＩＬＣ領域との境界を連続させるべくすることによって素子特性がさらに改善されたＴＦＴを提供するためのものであって、絶縁基板１０上に外光を吸収できるブラックマトリックス層２０を形成するが、前記ブラックマトリックス層２０の上部はシリコン結晶化触媒物質２１を含有すべく形成する工程と、前記ブラックマトリックス層２０をパターニングする工程と、前記絶縁基板１０及びブラックマトリックス層２０上に非晶質シリコン薄膜３０を形成する工程と、前記非晶質シリコン薄膜３０を熱処理して結晶化する工程と、を含んでなる。【選択図】　　　図３
2004072092.tif 000002
【特許請求の範囲】
【請求項１】
絶縁基板上に外光を吸収できるブラックマトリックス層を形成するが、前記ブラックマトリックス層の上部はシリコン結晶化触媒物質を含むように形成する工程と、
前記ブラックマトリックス層をパターニングする工程と、
前記絶縁基板及びブラックマトリックス層の上部に非晶質シリコン薄膜を形成する工程と、
前記非晶質シリコン薄膜を熱処理して結晶化する工程と、
を有することを特徴とするシリコン薄膜の結晶化方法。
【請求項２】
前記ブラックマトリックス層は前記絶縁基板から透明な物質である第１成分と、金属物質である第２成分とが順次に備えられた機能性薄膜であるが、前記第１成分及び第２成分は濃度勾配を有すべく存在する転移層を含み、前記第１成分は前記絶縁基板から離れるほどその含量が減少し、前記第２成分は前記絶縁基板から離れるほどその含量が増加すべく濃度勾配を有することを特徴とする請求項１に記載のシリコン薄膜の結晶化方法。
【請求項３】
前記第１成分はＳｉＯｘ（ｘ≧１）、ＳｉＮｘ（ｘ≧１）、ＭｇＦ２、ＣａＦ２、Ａｌ２Ｏ３、ＳｎＯ２のような透明な絶縁物質よりなるグループ及びＩＴＯ、ＩＺＯ、ＺｎＯ、Ｉｎ２Ｏ３のような透明な導電物質よりなるグループのうち少なくとも何れか１つのグループより選択される少なくとも１つ以上の透明な物質よりなることを特徴とする請求項２に記載のシリコン薄膜の結晶化方法。
【請求項４】
前記第２成分は、Ｆｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ、Ｐｔよりなるグループから選択された少なくとも１つ以上の金属物質よりなることを特徴とする請求項３に記載のシリコン薄膜の結晶化方法。
【請求項５】
前記ブラックマトリックス層は、ＣｒＯｘ（ｘ≧１）よりなる薄膜であるか、Ｃｒよりなる薄膜であることを特徴とする請求項１に記載のシリコン薄膜の結晶化方法。
【請求項６】
前記ブラックマトリックス層は、前記絶縁基板上にＣｒＯｘ（ｘ≧１）よりなる第１薄膜と、前記第１薄膜上にＣｒよりなる第２薄膜とを有する機能性薄膜であることを特徴とする請求項１に記載のシリコン薄膜の結晶化方法。
【請求項７】
前記ブラックマトリックス層は、平板ディスプレイ素子のブラックマトリックス層であり、前記ブラックマトリックス層のパターニング工程は前記平板ディスプレイ素子の画素領域に対応する前記ブラックマトリックス層に対するパターニング工程と同時に行うことを特徴とする請求項１に記載のシリコン薄膜の結晶化方法。
【請求項８】
前記シリコン結晶化触媒物質は、Ｎｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなることを特徴とする請求項１に記載のシリコン薄膜の結晶化方法。
【請求項９】
絶縁基板上に外光を吸収できるブラックマトリックス層を形成する工程と、
前記ブラックマトリックス層上にシリコン結晶化触媒物質よりなる結晶化薄膜を形成する工程と、
前記ブラックマトリックス層及び前記結晶化薄膜をパターニングする工程と、
前記絶縁基板及び結晶化薄膜上に非晶質シリコン薄膜を形成する工程と、
前記非晶質シリコン薄膜を熱処理して結晶化する工程と、
を有することを特徴とするシリコン薄膜の結晶化方法。
【請求項１０】
前記ブラックマトリックス層は、前記絶縁基板から透明な物質の第１成分と、金属物質である第２成分とが順次に備えられた機能性薄膜であるが、前記第１成分及び第２成分は濃度勾配を有すべく存在する転移層を含み、前記第１成分は前記絶縁基板から離れるほどその含量が減少し、前記第２成分は前記絶縁基板から離れるほどその含量が増加すべく濃度勾配を有することを特徴とする請求項９に記載のシリコン薄膜の結晶化方法。
【請求項１１】
前記第１成分は、ＳｉＯｘ（ｘ≧１）、ＳｉＮｘ（ｘ≧１）、ＭｇＦ２、ＣａＦ２、Ａｌ２Ｏ３、ＳｎＯ２のような透明な絶縁物質よりなるグループ及びＩＴＯ、ＩＺＯ、ＺｎＯ、Ｉｎ２Ｏ３のような透明な導電物質よりなるグループのうち少なくとも何れか１つのグループより選択される少なくとも１つ以上の透明な物質よりなることを特徴とする請求項１０に記載のシリコン薄膜の結晶化方法。
【請求項１２】
前記第２成分は、Ｆｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ、Ｐｔよりなるグループから選択された少なくとも１つ以上の金属物質よりなることを特徴とする請求項１１に記載のシリコン薄膜の結晶化方法。
【請求項１３】
前記ブラックマトリックス層はＣｒＯｘ（ｘ≧１）よりなる薄膜であるか、Ｃｒよりなる薄膜であることを特徴とする請求項９に記載のシリコン薄膜の結晶化方法。
【請求項１４】
前記ブラックマトリックス層は、前記絶縁基板上にＣｒＯｘ（ｘ≧１）よりなる第１薄膜と、前記第１薄膜上にＣｒよりなる第２薄膜とを有する機能性薄膜であることを特徴とする請求項９に記載のシリコン薄膜の結晶化方法。
【請求項１５】
前記ブラックマトリックス層は、平板ディスプレイ素子のブラックマトリックス層であり、前記ブラックマトリックス層及び結晶化薄膜のパターニング工程は前記平板ディスプレイ素子の画素領域に対応する前記ブラックマトリックス層に対するパターニング工程と同時に行うことを特徴とする請求項９に記載のシリコン薄膜の結晶化方法。
【請求項１６】
前記シリコン結晶化触媒物質は、Ｎｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなることを特徴とする請求項９に記載のシリコン薄膜の結晶化方法。
【請求項１７】
絶縁基板上に位置し、チャンネル領域と、前記チャンネル領域の両端部に高濃度不純物がドーピングされたソース及びドレイン領域を有するものであって、少なくとも前記チャンネル領域はＭＩＬＣ領域よりなる半導体活性層と、
前記半導体活性層の少なくとも前記ソース及びドレイン領域と前記絶縁基板との間に介在され、その上部はシリコン結晶化触媒物質を含むブラックマトリックス層と、
前記チャンネル領域上にゲート絶縁膜を介在して形成されたゲート電極と、
を有することを特徴とする薄膜トランジスタ。
【請求項１８】
前記ブラックマトリックス層は、前記絶縁基板から透明な物質である第１成分と、金属物質である第２成分とが順次に備えられた機能性薄膜であるが、前記第１成分及び第２成分は濃度勾配を有すべく存在する転移層を含み、前記第１成分は前記絶縁基板から離れるほどその含量が減少し、前記第２成分は前記絶縁基板から離れるほどその含量が増加すべく濃度勾配を有することを特徴とする請求項１７に記載の薄膜トランジスタ。
【請求項１９】
前記第１成分は、ＳｉＯｘ（ｘ≧１）、ＳｉＮｘ（ｘ≧１）、ＭｇＦ２、ＣａＦ２、Ａｌ２Ｏ３、ＳｎＯ２のような透明な絶縁物質よりなるグループ及びＩＴＯ、ＩＺＯ、ＺｎＯ、Ｉｎ２Ｏ３のような透明な導電物質よりなるグループのうち少なくとも何れか１つのグループより選択される少なくとも１つ以上の透明な物質よりなることを特徴とする請求項１８に記載の薄膜トランジスタ。
【請求項２０】
前記第２成分は、Ｆｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ、Ｐｔよりなるグループから選択された少なくとも１つ以上の金属物質よりなることを特徴とする請求項１９に記載の薄膜トランジスタ。
【請求項２１】
前記ブラックマトリックス層はＣｒＯｘ（ｘ≧１）よりなる薄膜であるか、Ｃｒよりなる薄膜であることを特徴とする請求項１７に記載の薄膜トランジスタ。
【請求項２２】
前記ブラックマトリックス層は前記絶縁基板上にＣｒＯｘ（ｘ≧１）よりなる第１薄膜と、前記第１薄膜上にＣｒよりなる第２薄膜とを有する機能性薄膜であることを特徴とする請求項１７に記載の薄膜トランジスタ。
【請求項２３】
前記シリコン結晶化触媒物質は、Ｎｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなることを特徴とする請求項１７に記載の薄膜トランジスタ。
【請求項２４】
前記ブラックマトリックス層は、前記ソース及びドレイン領域からチャンネル領域の方向に前記基板に近接すべく傾いたことを特徴とする請求項１７に記載の薄膜トランジスタ。
【請求項２５】
前記ソース及びドレイン領域は、前記チャンネル領域からＭＩＬＣ及びＭＩＣの混合領域とＭＩＣ領域とが順次に形成されたことを特徴とする請求項２４に記載の薄膜トランジスタ。
【請求項２６】
前記半導体活性層のソース及びドレイン領域と前記ブラックマトリックス層間にはＮｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなる前記シリコン結晶化触媒物質よりなる薄膜が介在されたことを特徴とする請求項１７に記載の薄膜トランジスタ。
【請求項２７】
絶縁基板と、
前記絶縁基板上にマトリックス状に配列された画素部と、
前記画素部の周囲に備えられた少なくとも１つの薄膜トランジスタと、を含むが、
前記薄膜トランジスタは、
前記絶縁基板上に位置し、チャンネル領域と、前記チャンネル領域の両端部に高濃度不純物がドーピングされたソース及びドレイン領域とを有するものであって、少なくとも前記チャンネル領域はＭＩＬＣ領域に形成された半導体活性層と、
前記半導体活性層の前記チャンネル領域上にゲート絶縁膜を介在して形成されたゲート電極と、
前記ゲート絶縁膜と絶縁基板との間、及び前記半導体活性層の少なくとも前記ソース及びドレイン領域と前記絶縁基板との間に各々介在され、前記画素部に対応する部分が開口されたブラックマトリックス層と、
前記ゲート電極及びゲート絶縁膜の上部に形成された中間絶縁膜と、
前記中間絶縁膜の上部に形成され、前記半導体活性層のソース及びドレイン領域に各々連結されたソース及びドレイン電極と、
前記中間絶縁膜、ソース及びドレイン電極の上部に形成され、前記ドレイン電極と前記画素部の何れか１つの電極とを連結するパッシベーション膜と、
を有することを特徴とする平板ディスプレイ素子。
【請求項２８】
前記ブラックマトリックス層は、前記ソース及びドレイン領域からチャンネル領域に向かって前記基板に近接すべく傾いたことを特徴とする請求項２７に記載の平板ディスプレイ素子。
【請求項２９】
前記ソース及びドレイン領域は前記チャンネル領域からＭＩＬＣ及びＭＩＣの混合領域とＭＩＣ領域とが順次に形成されたことを特徴とする請求項２８に記載の平板ディスプレイ素子。
【請求項３０】
前記ブラックマトリックス層の前記半導体活性層に向かう上部にはＮｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなる前記シリコン結晶化触媒物質が含まれていることを特徴とする請求項２７に記載の平板ディスプレイ素子。
【請求項３１】
前記半導体活性層のソース及びドレイン領域と前記ブラックマトリックス層との間にはＮｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなる前記シリコン結晶化触媒物質よりなる薄膜が介在されたことを特徴とする請求項２７に記載の平板ディスプレイ素子。
【発明の詳細な説明】
【０００１】
【発明の属する技術分野】
本発明は非晶質シリコン薄膜を結晶化する方法に係り、特に、このようなシリコン薄膜の結晶化方法を用いて液晶ディスプレイ素子（Ｌｉｑｕｉｄ　Ｃｒｙｓｔａｌ　Ｄｉｓｐｌａｙ：ＬＣＤ）、電界発光ディスプレイ素子（Ｌｉｇｈｔ　Ｅｍｉｔｔｉｎｇ　Ｄｉｓｐｌａｙ：ＬＥＤ）など平板ディスプレイ素子及び３Ｄ超高集積半導体素子等に使われる薄膜トランジスタ（Ｔｈｉｎ　Ｆｉｌｍ　Ｔｒａｎｓｉｓｔｏｒ：ＴＦＴ）のシリコン薄膜を形成する方法と、これを用いて製造された薄膜トランジスタ及び前記薄膜トランジスタを備えた平板ディスプレイ素子に関する。
【０００２】
【従来の技術】
ＬＣＤや有機ＬＥＤまたは無機ＬＥＤなど平板ディスプレイ素子に使われる非晶質シリコンＴＦＴ（ａｍｏｒｐｈｏｕｓ　ｓｉｌｉｃｏｎ　ＴＦＴ：ａ−ＳｉＴＦＴ）はソース、ドレイン及びチャンネルを構成する半導体活性層が非晶質シリコンであるために、１ｃｍ２／Ｖｓ以下の低い電子移動度を有し、これによって最近では前記非晶質シリコンＴＦＴを多結晶質シリコンＴＦＴ（ｐｏｌｙｃｒｙｓｔａｌｌｉｎｅ　ｓｉｌｉｃｏｎ　ＴＦＴ：ｐｏｌｙ−ＳｉＴＦＴ）に置き換える傾向がある。前記多結晶質シリコンＴＦＴは非晶質シリコンＴＦＴに比べて電子移動度が大きく、光の照射に対する安定性に優れる。したがって、この多結晶質シリコンＴＦＴはアクティブマトリックスＬＣＤや、アクティブマトリックス有機ＬＥＤの駆動及び／またはスイッチングトランジスタとして使われうる。
【０００３】
前記多結晶質シリコンは多様な方法より製作できるが、これは多結晶シリコンを直接蒸着する方法と、非晶質シリコンを蒸着してから結晶化する方法とに大別される。
【０００４】
多結晶質シリコンを直接蒸着する方法には、熱化学気相蒸着法（Ｃｈｅｍｉｃａｌ　Ｖａｐｏｒ　Ｄｅｐｏｓｉｔｉｏｎ：ＣＶＤ）、Ｐｈｏｔｏ　ＣＶＤ、ＨＲ（ｈｙｄｒｏｇｅｎ　ｒａｄｉｃａｌ）ＣＶＤ、ＥＣＲ（ｅｌｅｃｔｒｏｎ　ｃｙｃｌｏｔｒｏｎ　ｒｅｓｏｎａｎｃｅ）ＣＶＤ、ＰＥ（Ｐｌａｓｍａ　Ｅｎｈａｎｃｅｄ）ＣＶＤ、ＬＰ（Ｌｏｗ　Ｐｒｅｓｓｕｒｅ）ＣＶＤなどの方法がある。
【０００５】
一方、非晶質シリコンを蒸着した後、結晶化する方法には固相結晶化（Ｓｏｌｉｄ　Ｐｈａｓｅ　Ｃｒｙｓｔａｌｌｉｚａｔｉｏｎ：ＳＰＣ）法、エクサイマーレーザー（Ｅｘｃｉｍｅｒ　Ｌａｓｅｒ　Ｃｒｙｓｔａｌｌｉｚａｔｉｏｎ：ＥＬＣ）法、連続側面固相化（Ｓｅｑｕｅｎｔｉａｌ　Ｌａｔｅｒａｌ　Ｓｏｌｉｄｉｆｉｃａｔｉｏｎ：ＳＬＳ）法、金属誘導結晶化（Ｍｅｔａｌ　Ｉｎｄｕｃｅｄ　Ｃｒｙｓｔａｌｌｉｚａｔｉｏｎ：ＭＩＣ）法、金属誘導側面結晶化（Ｍｅｔａｌ　Ｉｎｄｕｃｅｄ　Ｌａｔｅｒａｌ　Ｃｒｙｓｔａｌｌｉｚａｔｉｏｎ：ＭＩＬＣ）法などがある。
【０００６】
ところが、前記固相結晶化法は６００℃以上の高温で長時間保持されるべきなのでその実用性が顕著に落ち、エクサイマーレーザー法は低温結晶化ができるという長所はあるが、レーザービームを光学系を用いて広げることによって均一性が落ちる短所がある。連続側面固相化法は非晶質シリコンにシェブロン状のマスクを通過したレーザーを走査して非晶質シリコンを結晶化させつつ局部的な領域に多結晶シリコンを形成する方法であるが、これはレーザー光の走査を精巧に制御するのに技術的に限界があり、よって均一な特性の多結晶シリコン薄膜を得るのに限界がある。一方、金属誘導結晶化法は非晶質シリコンの表面に金属薄膜を蒸着した後、これを結晶化触媒としてシリコン膜の結晶化を進めるものであって結晶化温度を低められるという長所を有する。しかし、この金属誘導結晶化法も、多結晶質シリコン膜が金属により汚染されていてこのシリコン膜で形成したＴＦＴ素子の特性が劣化され、形成される結晶も小さくて無秩序であるという問題があった。
【０００７】
最近、このような従来の非晶質シリコン結晶化方法の問題を解決するために金属とシリコンとが反応して生成されたシリサイドが側面に伝播されつつ順次に結晶化を誘導する金属誘導側面結晶化法が提案されている。この金属誘導側面結晶化法は非晶質シリコン層を結晶化させるために使われた金属成分が半導体活性層領域にはほとんど残留せず、形成される結晶が大きくて方向性があるために残留金属成分による電流の漏れ及びその他の電気的特性の劣化がなく、約３００ないし５００℃の比較的低温で結晶化を誘導できる長所がある。
【０００８】
図１２の（ａ）ないし（ｄ）には、従来のＭＩＬＣ法を用いて多結晶質シリコンを形成する方法を示す。図１２の（ａ）のように透明な基板５０１上にＳｉＯｘ等でバッファ層５０２を形成し、その上に非晶質シリコン膜５０３を蒸着する。そして、この非晶質シリコン膜５０３上に絶縁膜５０４を塗布した後、パターン形成のためにその上部にフォトレジストのような感光膜５０５を所定のパターンで形成する。この感光膜５０５を用いて非晶質シリコン膜５０３上の絶縁膜５０４を図１２の（ｂ）のように所定パターンに形成した後、その上に結晶化触媒としてＮｉ薄膜５０６を蒸着する。次いで、これを熱処理すれば、図１２の（ｃ）のように、非晶質シリコンは絶縁膜５０４が形成されていない領域ＡではＮｉ薄膜５０６により金属誘導結晶化が進行されてＭＩＣ領域５０７が形成され、絶縁膜５０４が覆われた領域Ｂでは前記ＭＩＣ領域５０７から側面に結晶化が進んだＭＩＬＣ領域５０８が形成される。したがって、ＭＩＬＣ領域５０８の上面の絶縁膜５０４を除去すれば図１２の（ｄ）のようなＭＩＬＣ法により形成された多結晶質シリコン薄膜が得られる。
【０００９】
このような金属誘導側面結晶化法がＴＦＴの製造工程に適用される場合には非晶質シリコン薄膜上にゲート絶縁層及びゲート電極を形成した後、その上面にＮｉ薄膜を蒸着し、熱処理を行なって結晶化するか、あるいはゲート絶縁層及びゲート電極を形成した後にフォトレジストを前記ゲート絶縁層及びゲート電極とソース及びドレイン領域の一部が覆われるように形成してからＮｉ薄膜を形成し、前記フォトレジストを除去した後、熱処理を通じて結晶化を進めてソース領域とチャンネル領域との境界及びドレイン領域とチャンネル領域との境界付近で相異なる結晶粒子を有するＭＩＣ領域とＭＩＬＣ領域との境界が位置することを防止してチャンネル領域の特性を強化させうる。
【００１０】
【発明が解決しようとする課題】
しかし、前記従来の技術においてはＭＩＬＣ領域の拡大のために別途のフォトレジスト層を形成せねばならず、別途の結晶化触媒蒸着工程が常に備えられねばならない等、工程上の難点があり、これにより製造工程が複雑になる短所があった。
【００１１】
本発明は前記問題点を解決するために案出されたものであって、ブラックマトリックスを用いてさらに簡単な工程で非晶質シリコン薄膜を結晶化する方法を提供するところにその目的がある。
【００１２】
本発明の他の目的は、ＭＩＣ領域とＭＩＬＣ領域との境界が連続されるべくすることによって素子特性がさらに改善されたＴＦＴを提供するところにある。
【００１３】
本発明のさらに他の目的は、ブラックマトリックス層の形成と結晶化工程とを同時に進められるので、工程数を減らせる非晶質シリコン薄膜の結晶化方法を提供するところにある。
【００１４】
【課題を解決するための手段】
前記目的を達成するために本発明は、絶縁基板上に外光を吸収できるブラックマトリックス層を形成するが、前記ブラックマトリックス層の上部はシリコン結晶化触媒物質を含むように形成する工程と、前記ブラックマトリックス層をパターニングする工程と、前記絶縁基板及びブラックマトリックス層の上部に非晶質シリコン薄膜を形成する工程と、前記非晶質シリコン薄膜を熱処理して結晶化する工程と、を含んでなることを特徴とするシリコン薄膜の結晶化方法を提供する。本発明の他の特徴によれば、前記ブラックマトリックス層は前記絶縁基板から透明な物質である第１成分と、金属物質である第２成分とが順次に備えられた機能性薄膜であるが、前記第１成分及び第２成分は濃度勾配を有すべく存在する転移層を含み、前記第１成分は前記絶縁基板から離れるほどその含量が減少し、前記第２成分は前記絶縁基板から離れるほどその含量が増加すべく形成しうる。この際、前記第１成分はＳｉＯｘ（ｘ≧１）、ＳｉＮｘ（ｘ≧１）、ＭｇＦ２、ＣａＦ２、Ａｌ２Ｏ３、ＳｎＯ２のような透明な絶縁物質よりなるグループ及びＩＴＯ、ＩＺＯ、ＺｎＯ、Ｉｎ２Ｏ３のような透明な導電物質よりなるグループのうち少なくとも何れか１つのグループより選択される少なくとも１つ以上の透明な物質よりなり、前記第２成分は、Ｆｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ、Ｐｔよりなるグループから選択された少なくとも１つ以上の金属物質よりなりうる。本発明のさらに他の特徴によれば、前記ブラックマトリックス層は、ＣｒＯｘ（ｘ≧１）よりなる薄膜であるか、Ｃｒよりなる薄膜であり得る。本発明のさらに他の特徴によれば、前記ブラックマトリックス層は、前記絶縁基板上にＣｒＯｘ（ｘ≧１）よりなる第１薄膜と、前記第１薄膜上にＣｒよりなる第２薄膜を有する機能性薄膜であり得る。本発明のさらに他の特徴によれば、前記ブラックマトリックス層は、平板ディスプレイ素子のブラックマトリックス層であり、前記ブラックマトリックス層のパターニング工程は前記平板ディスプレイ素子の画素領域に対応する前記ブラックマトリックスに対するパターニング工程と同時に行える。このような本発明において、前記シリコン結晶化触媒物質は、Ｎｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなりうる。
【００１５】
また、本発明は前記目的を達成するために、絶縁基板上に外光を吸収できるブラックマトリックス層を形成する工程と、前記ブラックマトリックス層上にシリコン結晶化触媒物質よりなる結晶化薄膜を形成する工程と、前記ブラックマトリックス層及び前記結晶化薄膜をパターニングする工程と、前記絶縁基板及び結晶化薄膜上に非晶質シリコン薄膜を形成する工程と、前記非晶質シリコン薄膜を熱処理して結晶化する工程と、を含んでなることを特徴とするシリコン薄膜の結晶化方法を提供する。本発明の他の特徴によれば、前記ブラックマトリックス層は、前記絶縁基板から透明な物質の第１成分と、金属物質である第２成分とが順次に備えられた機能性薄膜であるが、前記第１成分及び第２成分は濃度勾配を有すべく存在する転移層を含み、前記第１成分は前記絶縁基板から離れるほどその含量が減少し、前記第２成分は前記絶縁基板から離れるほどその含量が増加すべく形成しうる。この際、前記第１成分は、ＳｉＯｘ（ｘ≧１）、ＳｉＮｘ（ｘ≧１）、ＭｇＦ２、ＣａＦ２、Ａｌ２Ｏ３、ＳｎＯ２のような透明な絶縁物質よりなるグループ及びＩＴＯ、ＩＺＯ、ＺｎＯ、Ｉｎ２Ｏ３のような透明な導電物質よりなるグループのうち少なくとも何れか１つのグループより選択される少なくとも１つ以上の透明な物質よりなり、前記第２成分は、Ｆｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ、Ｐｔよりなるグループから選択された少なくとも１つ以上の金属物質よりなりうる。本発明のさらに他の特徴によれば、前記ブラックマトリックス層はＣｒＯｘ（ｘ≧１）よりなる薄膜であるか、Ｃｒよりなる薄膜であり得る。本発明のさらに他の特徴によれば、前記ブラックマトリックス層は、前記絶縁基板上にＣｒＯｘ（ｘ≧１）よりなる第１薄膜と、前記第１薄膜上にＣｒよりなる第２薄膜とを有する機能性薄膜であり得る。本発明のさらに他の特徴によれば、前記ブラックマトリックス層は、平板ディスプレイ素子のブラックマトリックス層であり、前記ブラックマトリックス層及び結晶化薄膜のパターニング工程は前記平板ディスプレイ素子の画素領域に対応する前記ブラックマトリックスに対するパターニング工程と同時に行える。このような発明において、前記シリコン結晶化触媒物質は、Ｎｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなりうる。
【００１６】
更に、本発明は前記目的を達成するために、絶縁基板上に位置し、チャンネル領域と、前記チャンネル領域の両端部に高濃度不純物がドーピングされたソース及びドレイン領域を有するものであって、少なくとも前記チャンネル領域はＭＩＬＣ領域よりなる半導体活性層と、前記半導体活性層の少なくとも前記ソース及びドレイン領域と前記絶縁基板との間に介在され、その上部はシリコン結晶化触媒物質を含むブラックマトリックス層と、前記チャンネル領域上にゲート絶縁膜を介在して形成されたゲート電極と、を含んでなることを特徴とするＴＦＴを提供する。本発明の他の特徴によれば、前記ブラックマトリックス層は、前記絶縁基板から透明な物質の第１成分と、金属物質である第２成分とが順次に備えられた機能性薄膜であるが、前記第１成分及び第２成分は濃度勾配を有すべく存在する転移層を含み、前記第１成分は前記絶縁基板から離れるほどその含量が減少し、前記第２成分は前記絶縁基板から離れるほどその含量が増加すべくしうる。この際、前記第１成分は、ＳｉＯｘ（ｘ≧１）、ＳｉＮｘ（ｘ≧１）、ＭｇＦ２、ＣａＦ２、Ａｌ２Ｏ３、ＳｎＯ２のような透明な絶縁物質よりなるグループ及びＩＴＯ、ＩＺＯ、ＺｎＯ、Ｉｎ２Ｏ３のような透明な導電物質よりなるグループのうち少なくとも何れか１つのグループより選択される少なくとも１つ以上の透明な物質よりなり、前記第２成分は、Ｆｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ、Ｐｔよりなるグループから選択された少なくとも１つ以上の金属物質よりなりうる。本発明のさらに他の特徴によれば、前記ブラックマトリックス層はＣｒＯｘ（ｘ≧１）よりなる薄膜であるか、Ｃｒよりなる薄膜であり得る。本発明のさらに他の特徴によれば、前記ブラックマトリックス層は前記絶縁基板上にＣｒＯｘ（ｘ≧１）よりなる第１薄膜と、前記第１薄膜上にＣｒよりなる第２薄膜とを有する機能性薄膜であり得る。前記シリコン結晶化触媒物質は、Ｎｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなりうる。また、本発明において、前記ブラックマトリックス層は、前記ソース及びドレイン領域からチャンネル領域の方向に前記基板に近接すべく傾けて形成でき、この際、前記ソース及びドレイン領域は、前記チャンネル領域からＭＩＬＣ及びＭＩＣの混合領域とＭＩＣ領域とを順次に形成しうる。本発明のさらに他の特徴によれば、前記半導体活性層のソース及びドレイン領域と前記ブラックマトリックス層間にはＮｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなる前記シリコン結晶化触媒物質よりなる薄膜が介在されうる。
【００１７】
また、本発明は前記目的を達成するために、絶縁基板と、前記絶縁基板上にマトリックス状に配列された画素部と、前記画素部の周囲に備えられた少なくとも１つのＴＦＴと、を含むが、前記ＴＦＴは、前記絶縁基板上に位置し、チャンネル領域と、前記チャンネル領域の両端部に高濃度不純物がドーピングされたソース及びドレイン領域を有するものであって、少なくとも前記チャンネル領域はＭＩＬＣ領域に形成された半導体活性層と、前記半導体活性層の前記チャンネル領域上にゲート絶縁膜を介在して形成されたゲート電極と、前記ゲート絶縁膜と絶縁基板との間、及び前記半導体活性層の少なくとも前記ソース及びドレイン領域と前記絶縁基板との間に各々介在され、前記画素部に対応する部分が開口されたブラックマトリックス層と、前記ゲート電極及びゲート絶縁膜の上部に形成された中間絶縁膜と、前記中間絶縁膜の上部に形成され、前記半導体活性層のソース及びドレイン領域に各々連結されたソース及びドレイン電極と、前記中間絶縁膜、ソース及びドレイン電極の上部に形成され、前記ドレイン電極と前記画素部の何れか１つの電極とを連結するパッシベーション膜と、を含んでなることを特徴とする平板ディスプレイ素子を提供する。本発明の他の特徴によれば、前記ブラックマトリックス層は、前記ソース及びドレイン領域からチャンネル領域に向かって前記基板に近接すべく傾けて形成でき、この際、前記ソース及びドレイン領域は前記チャンネル領域からＭＩＬＣ及びＭＩＣの混合領域とＭＩＣ領域とを順次に形成しうる。本発明のさらに他の特徴によれば、前記ブラックマトリックス層の前記半導体活性層に向けた上部にはＮｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなる前記シリコン結晶化触媒物質が含まれうる。本発明のさらに他の特徴によれば、前記半導体活性層のソース及びドレイン領域と前記ブラックマトリックス層との間にはＮｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属物質よりなる前記シリコン結晶化触媒物質よりなる薄膜が介在されうる。
【００１８】
【発明の実施の形態】
以下、添付した図面に基づいて本発明に係る望ましい実施の形態を詳細に説明する。まず、本発明に係る非晶質シリコン薄膜の結晶化方法を説明すれば次の通りである。
【００１９】
図１ないし図３は、本発明の望ましい実施の形態に係る非晶質シリコン薄膜の結晶化方法を示す図面である。
【００２０】
まず、図１からわかるように、絶縁基板１０上にブラックマトリックス層を形成する。本発明において、前記ブラックマトリックス層は上部にシリコン結晶化触媒物質を含有した機能性薄膜２０であり得る。前記機能性薄膜２０は基板１０から透明な物質である第１成分と、金属物質である第２成分とが漸進的な濃度勾配を有すべく形成されたものであって、基板１０の下部外側から外光が入射された場合、この外光を吸収できる機能を有し、外光吸収層、すなわちディスプレイ装置のブラックマトリックスとして使用されうる。
【００２１】
具体的に、前記機能性薄膜２０は図６に示されたように、透明な物質である第１成分Ｉと、金属物質である第２成分ＩＩとが基板１０からの距離、すなわち厚さによって順次に濃度勾配を有すべく形成される。この機能性薄膜２０をなす第１成分はＳｉＯｘ（ｘ≧１）、ＳｉＮｘ（ｘ≧１）、ＭｇＦ２、ＣａＦ２、Ａｌ２Ｏ３、ＳｎＯ２のような透明な絶縁物質よりなるグループ及びＩｎ２Ｏ３、ＩＴＯ（Ｉｎｄｉｕｍ　ｔｉｎ　Ｏｘｉｄｅ）、ＩＺＯ（Ｉｎｄｉｕｍ　Ｚｉｎｃ　Ｏｘｉｄｅ）、ＺｎＯのような透明な導電物質よりなるグループより選択される少なくとも１つ以上の透明な物質であり、第２成分はＦｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ、Ｐｔよりなるグループより選択される１つ以上の金属物質であり得る。
【００２２】
前記機能性薄膜２０の厚さによる漸進的な濃度勾配は、図６に示されたように基板から離れるほど前記第１成分の含量は減り、第２成分の含量は増加する。これは前記機能性薄膜２０の外光吸収効果を高めるためのものであって、すなわち、この機能性薄膜２０から光の反射率を減らすためのものである。
【００２３】
薄膜の光反射率を低めるためには基板と薄膜との屈折率の差が小さいほど有利であり、基板と薄膜との屈折率が同一になれば、反射は全く起こらない。したがって、基板との隣接部分には基板と屈折率が近接している透明な絶縁物質で第１成分を形成することが望ましい。このような原理により隣接した層と屈折率がほとんど近接する層に順次に積層して行けば、すなわち、図７のように前記機能性薄膜２０の厚さによって吸光係数が徐々に増加すべく薄膜を形成すれば、薄膜を通過する光量が徐々に減少して一定厚さ以上では光反射を遮断可能になる。したがって、このような機能性薄膜はディスプレイ装置のブラックマトリックスとしての機能を行える。
【００２４】
前記機能性薄膜において透明な物質の第１成分のうち絶縁性物質であるＳｉＯｘ（ｘ≧１）、ＳｉＮｘ（ｘ≧１）、ＭｇＦ２、ＣａＦ２、Ａｌ２Ｏ３、ＳｎＯ２等は一般に使われるグラス基板と組成が類似して屈折率及び諸特性が類似しているので望ましく、また、金属物質の第２成分として使われるＦｅ、Ｃｏ、Ｖ、Ｔｉ、Ａｌ、Ａｇ、Ｓｉ、Ｇｅ、Ｙ、Ｚｎ、Ｚｒ、Ｗ、Ｔａ、Ｃｕ及びＰｔよりなるグループより選択される１つ以上の金属は吸光係数が大きいために望ましい。もちろん前記第１成分としてＩｎ２Ｏ３、ＩＴＯ、ＩＺＯ、ＺｎＯのような透明な導電物質などを使用しても良い。一方、前記第２成分には後続工程で非晶質シリコン薄膜を結晶化させうるように少なくともシリコン結晶化触媒物質を含有し、前記機能性薄膜２０の上部にこのシリコン結晶化触媒物質を含めることが望ましいが、この際、前記シリコン結晶化触媒物質としては、Ｎｉ、Ｐｄ、Ａｕ、Ｓｎ、Ｓｂ、Ｃｒ、Ｍｏ、Ｔｒ、Ｒｕ、Ｒｈ、Ｆｅ、Ｃｏ、Ｖ、Ｔｉ、Ａｌ、Ａｇ、Ｃｕ、Ｐｔよりなるグループから選択された１つ以上の金属を使用でき、望ましくはＮｉやＰｄを使用しうる。
【００２５】
前記機能性薄膜は薄膜の厚さによって屈折率だけでなく電気伝導度を漸進的に変えることによって薄膜の効用価値を極大化しうる。薄膜の厚さに沿い、すなわち基板と接する面から反対面にいくほど金属含量が増大して電気伝導度が徐々に増加すれば、外光反射率が最小化されつつ電気伝導性の大きな光学構造体を実現できる。このような構造体は電磁波遮蔽材やディスプレイ装置の外光吸収層に使われる場合、電子の電荷蓄積を効率よく防止しうる。また、前記のような金属物質の第２成分は後述のように非晶質シリコンの結晶化触媒として使われうる。
【００２６】
前記機能性薄膜２０は、通常の薄膜形成方法を使用して製造できるが、例えばスパッタリング、真空蒸着、ＰＶＤ、ＣＶＤなどの方法で製造しうる。望ましい一実施例として、スパッタリングの場合を例と挙げれば、第１成分のうち透明な絶縁物質としてはＲＦマグネトロンスパッタリングを利用でき、金属を含む第２成分としてはＲＦまたはＤＣスパッタリングを利用できる。スパッタリング装置は、ポンピングシステムを揃えた真空チャンバ、真空チャンバ内に位置したマグネトロンカソード、マグネトロン上に位置したターゲット（第１成分及び第２成分）、マグネトロン放出のためのＡｒガス導入システムで構成されうる。
【００２７】
すなわち、まず透明絶縁物質を含む第１ターゲットにＲＦパワーを印加して基板にＳｉＯを蒸着し始め、順次にＲＦパワーを減少させつつ金属を含む第２ターゲットに加えられるＲＦまたはＤＣパワーを順次に増加させることによって第１成分と第２成分とが相対的な濃度勾配を有する機能性薄膜を基板上に形成できる。
【００２８】
これは、また真空熱蒸着により形成できるが、すなわち、第１成分と第２成分との混合物が入っている蒸着ボートの温度を変化させつつ真空熱蒸着を実施する。この際、蒸着ボートの温度を変化させるためには蒸着ボートに印加される電圧を徐々に高める方法を使用する。経時的に蒸着温度を徐々に増加させれば第１成分が先に蒸着され始め、これより高温では第１成分と第２成分との２成分が同時に蒸着され、最終的に最も高温ではこれ以上の第１成分が残らず、純粋に金属物質である第２成分のみが蒸着される。その結果、図６に示されたように第１成分Ｉは基板から離れるほど漸進的に減少する分布として存在し、第２成分ＩＩは基板から離れるほど漸進的に増加する分布として存在する機能性薄膜を形成できる。
【００２９】
このように機能性薄膜２０を図１のように形成すれば、基板１０に近い部分には第１成分の含量が高く、基板１０から離れた機能性薄膜２０の上部層には第２成分の含量が高い。この際、前記機能性薄膜２０の上部層は少なくともシリコン結晶化触媒物質が含まれた金属成分である第２成分より形成されるので、後続工程である非晶質シリコンの結晶化工程で前記第２成分に含まれている結晶化触媒物質が非晶質シリコンの結晶化を誘導可能になる。そして、このような非晶質シリコンの結晶化誘導を促進するために本発明のさらに他の一実施の形態によれば、図１のように機能性薄膜２０上に前記シリコン結晶化触媒物質よりなる結晶化薄膜２１を付加的に形成できる。本発明の望ましいさらに他の一実施の形態によれば、前記機能性薄膜２０の上部にシリコン結晶化触媒物質を含有させていない状態で前記結晶化薄膜２１を付加的に形成することもできる。
【００３０】
前述したように機能性薄膜２０を形成した後には図２からわかるように、前記機能性薄膜２０をパターニングする。もし、前述したように機能性薄膜２０上に結晶化薄膜２１をさらに形成した場合にはこの結晶化薄膜２１も同じパターンでパターニングする。
【００３１】
前記機能性薄膜２０のパターニングはフォトリソグラフィー法など通常のパターニング方法のうち何れの方法を用いても良い。ところが、このようなパターニング工程で前記機能性薄膜はその組成が厚さによって連続して変わるためにパターニングされた面には所定の傾斜が形成される。これはエッチング時に誘電性物質である第１成分に対するエッチング液と、金属物質である第２成分に対するエッチング液とのエッチング率に差がある点によるものであって、通常、その傾度は厚さに比べて約４〜５倍に達する。すなわち、前記機能性膜２０を約３０００Åに形成した場合、約１ないし１．５μｍが傾斜面をなす。したがって、図２のパターニングされた境界付近である“ＩＩＩ”部分は図４からわかるように基板１０に向かってさらに近接する傾斜面をなす。
【００３２】
したがって、パターニングによって前記機能性薄膜２０は、パターンが形成されていない領域、すなわちエッチングされていない領域Ｄと、パターンが形成された領域、すなわち、エッチングされた領域Ｃとに区切られるだけでなく、図４のようにパターニングされた領域Ｃとパターニングされていない領域Ｄとの間に上部層がさらに多くエッチングされた中間領域Ｅが存在する。
【００３３】
一方、前記のようなパターニングによって機能性薄膜２０のパターニングされた領域Ｃでは膜の上部層が全てエッチングされて下部の第１成分だけからなる第１薄膜２２のみが残ってバッファ層としての機能を兼備でき、前記中間領域Ｅではパターニングされていない領域Ｄからパターニングされた領域Ｃに向かって第２成分が徐々に減少されるべく存在する。本発明のさらに他の一実施の形態によれば、前述したように機能性薄膜２０の最下部層に形成されている第１成分だけで備えられた第１薄膜２２をバッファ層として使用する代わりに、前記のように機能性薄膜を形成する前に基板に形成したＳｉＯｘ（ｘ≧１）またはＳｉＮｘ（ｘ≧１）よりなるバッファ層を備えて基板からのアルカリ金属汚染を防止できる。
【００３４】
そして、これは図４からわかるように、機能性薄膜２０の上部層に結晶化薄膜２１を形成した場合にも同一に適用されるが、すなわち、前記中間領域Ｅで結晶化薄膜２１はパターニングされていない領域Ｄからパターニングされた領域Ｃに向かって次第になくなる形を有することになる。
【００３５】
前述したようにパターニングを行った後、その上面に図３と同様に非晶質シリコン薄膜３０を蒸着した後、熱処理を通じて結晶化工程を進める。熱処理を通じた結晶化工程はＴＦＴのチャンネル領域の大きさによって多様に変わるものであって、シリコン結晶化触媒金属としてＮｉを使用する場合に５００℃で約１０時間の条件であれば十分である。成長速度は、５５０℃の場合に約３μｍ／ｈｏｕｒである。
【００３６】
このように熱処理が進むと、パターニングされていない領域Ｄは機能性薄膜２０上の第２成分に含まれているシリコン結晶化触媒物質や、機能性薄膜２０の上部層である結晶化薄膜２１から直接的に結晶化が誘導されてＭＩＣ領域３１に結晶化され、パターニングされた領域Ｃは機能性薄膜２０の上部の第２成分や結晶化薄膜２１が除去された状態であるために前記ＭＩＣ領域３１から側面結晶化が誘導されてＭＩＬＣ領域３２に結晶化される（図４参照）。
【００３７】
また、このＭＩＣ領域とＭＩＬＣ領域との境界付近ＩＶでは機能性薄膜２０が傾斜した構造を有するので、図５から分かるように、ＭＩＣ領域とＭＩＬＣ領域とが共存する状態３３となる。すなわち、図５において中間領域Ｅではパターニングされていない領域Ｄに近い部分では機能性薄膜２１の上部にシリコン結晶化触媒物質が残っており、これより非晶質シリコン薄膜３０の結晶化が進んでＭＩＣ領域３１に結晶化され、パターニングされた領域Ｃに近い部分ではシリコン結晶化触媒物質が残らなくなってＭＩＬＣ領域に結晶化されてＭＩＣ及びＭＩＬＣの混合領域３３として存在することになる。のみならず、この混合領域では前記機能性薄膜２０の第１成分と第２成分とが厚さによって漸進的に濃度が変わるように形成されているために、ＭＩＣ領域からＭＩＬＣ領域への漸進的な変化が可能である。
【００３８】
前述したように、シリコン薄膜の結晶化方法を用いて非晶質シリコン薄膜を多結晶シリコン（ｐｏｌｙ−Ｓｉ）薄膜に結晶化した後には前記シリコン薄膜を用いてＴＦＴを形成する。
【００３９】
前記ＴＦＴは、チャンネル領域と、このチャンネル領域の両端部に高濃度不純物がドーピングされるソース及びドレイン領域を有する半導体活性層と、前記半導体活性層の上部にゲート絶縁膜を介在して形成されるゲート電極とで構成される。
【００４０】
前記半導体活性層は結晶化された多結晶シリコン薄膜に備えられるものであって、図５から見る時、パターニングされた領域ＣのＭＩＬＣ領域３２がチャンネル領域となり、このＭＩＬＣ領域３２の両端部のパターニングされていない領域Ｄ及び中間領域ＥであるＭＩＣ領域３１及びＭＩＣとＭＩＬＣとの混合領域３３が各々ソース及びドレイン領域となる。したがって、前記半導体活性層のうち少なくともソース及びドレイン領域と基板１０との間には外光吸収層、すなわち、ブラックマトリックスが介在された形となる。もちろん前記チャンネル領域と基板との間にも機能性薄膜２０は相変らず存在するが、チャンネル領域となるＭＩＬＣ領域３２の下部にある機能性薄膜２０は透明な第１成分のみが残っているので、光を遮断するブラックマトリックスとしての機能を備えにくい。
【００４１】
このように多結晶シリコン薄膜の半導体活性層を形成した後にはその上部にゲート絶縁膜を形成し、ゲート電極を形成する。ゲート絶縁膜とゲート電極とを形成した後には前記ソース及びドレイン領域に高濃度不純物イオンをドーピングする。前述したようなＴＦＴにおいて、本発明の望ましい一実施の形態によれば、前記ゲート電極上に中間絶縁膜を形成した後、コンタクトホールを穿孔してソース及びドレイン電極を形成し、再びパッシベーション膜を形成した後、画素電極をドレイン電極と連通させうる。この画素電極は画素の第１電極となる。このような工程の終了後には最終的に平坦化膜を上部に形成させうる。しかし、必ずしもこれに限定されるものではなく、ソース及びドレイン電極は多様な形態として実施可能である。
【００４２】
前述したようなＴＦＴの製造方法はディスプレイ素子の特性によって多様に変形して実施可能であるが、すなわち、前記多結晶シリコン薄膜上に多様な方法によりＴＦＴを製造できるものである。
【００４３】
前述したような製造方法において、前記ＴＦＴが背面発光型のディスプレイ素子に採用される場合には前記多結晶シリコン薄膜のＭＩＬＣ領域を形成するための、すなわち、半導体活性層のチャンネル領域を形成するための機能性薄膜２０のパターニング工程は画素領域を開口させるために画素領域に対応するブラックマトリックスの領域をパターニングさせる工程と同時に行なえて工程数を短縮できる。
【００４４】
前述したような本発明によって製造されたＴＦＴはＬＣＤ、有機ＬＥＤ及び無機ＬＥＤなど多様な平板ディスプレイ素子に装着されうる。
【００４５】
図８は、前記ＴＦＴがＡＭ（Ａｃｔｉｖｅ　Ｍａｔｒｉｘ）タイプの有機ＬＥＤ（ＡＭＯＬＥＤ：Ａｃｔｉｖｅ　Ｍａｔｒｉｘ　Ｏｒｇａｎｉｃ　Ｌｉｇｈｔ　Ｅｍｉｔｔｉｎｇ　Ｄｉｓｐｌａｙ）に装着された実施の形態を示す図面である。
図示されたように透明な基板１００には各々画素とその形成のための透明電極を有する画素領域２００と、ＴＦＴとキャパシタとが形成された駆動領域３００とが形成される。前記基板１００の上面にはＳｉＯｘ（ｘ≧１）やＳｉＮｘ（ｘ≧１）よりなるバッファ層（図示せず）がさらに形成されうる。
【００４６】
前記駆動領域３００は基板１００の上面に所定のパターンで配列された多結晶質シリコン薄膜の半導体活性層３０２がゲート絶縁層３０３により埋め込まれ、前記ゲート絶縁層３０３の上面には前記半導体活性層３０２と対応するゲート電極層３０４とこれを埋め込む中間絶縁膜３０５が形成される。そして、前記中間絶縁膜３０５とゲート絶縁層３０３にコンタクトホール３０６ａ、３０７ａが形成され、これを通じて中間絶縁膜３０５の上部に形成されたドレイン電極３０６及びソース電極３０７を半導体活性層３０２のドレイン領域３０２ｂ及びソース領域３０２ｃに各々連結する。前記ソース電極３０７には前記中間絶縁膜３０５の上面に形成された第１電極３１１が連結され、この第１電極と対向し、中間絶縁層３０５に埋め込まれる第２電極３１２がキャパシタ３１０をなす。
【００４７】
このように形成されたＴＦＴとキャパシタの上部にはパッシベーション膜３０８が形成され、画素形成領域２００に開口部が形成された平坦化膜３０９が形成される。前記平坦化膜３０９の開口部の底面には前記ドレイン電極３０６と電気的に連結された透明電極２０２が形成され、この透明電極２０２の上部には有機膜２０４が積層され、前記有機膜２０４と平坦化膜３０９の上部にはカソード電極層２０６が形成される。
【００４８】
一方、前述したようなディスプレイ素子において、基板１００の上部層には外光の反射を遮断するブラックマトリックス層１１０がさらに形成されるが、図面から分かるように、このブラックマトリックス層１１０は画素領域２００に該当する部分１１２はパターニングされて開口されており、シリコン薄膜よりなる半導体活性層３０２のチャンネル領域３０２ａに該当する部分１１４もパターニングされて開口されている。前記画素領域２００に該当する部分１１２は画素の開口のためのものであり、前記チャンネル領域３０２ａに該当する部分１１４は前述したようにシリコン薄膜のチャンネル領域３０２ａをＭＩＬＣ領域に結晶化させるためのものである。したがって、このように同一平面上におけるパターニングを単一工程で同時に行えて工程数を減少させうる効果を有する。
【００４９】
前述したような非晶質シリコンの結晶化方法はディスプレイ素子に一般的に使われているブラックマトリックスであるＣｒ／ＣｒＯｘの薄膜を用いても良い。
【００５０】
図９ないし図１１は、本発明の望ましいさらに他の一実施の形態に係る結晶化方法を示す図面である。まず、絶縁基板１０上にＣｒＯｘ（ｘ≧１）よりなる第１膜４０ａを形成し、その上部にＣｒよりなる第２膜４０ｂを形成して機能性薄膜４０を形成させる。この機能性薄膜４０はブラックマトリックスとして使用できる。前記機能性薄膜４０にはその上部層にＣｒよりなる第２膜４０ｂが備わるので、別の結晶化薄膜層をさらに形成しなくても良いが、前記Ｃｒより結晶化の誘導効果がさらに優れたＮｉやＰｂなどのシリコン結晶化触媒物質を第２膜４０ｂ上にさらに含有させるか、第２膜４０ｂの上面に前記シリコン結晶化触媒物質よりなる結晶化薄膜４１をさらに形成できる。そして、前記基板１０の上部、すなわち、基板１０と第１薄膜４０ａとの間にはＳｉＯｘ（ｘ≧１）やＳｉＮｘ（ｘ≧１）で別途のバッファ層をさらに形成しうる。
【００５１】
このように機能性薄膜４０を形成した後には図１０から分かるように、前記機能性薄膜４０にパターニングを実施する。もちろん、前記機能性薄膜４０がディスプレイ装置の外光吸収層として使われる場合には前記機能性薄膜４０のパターニングは画素領域に対する外光吸収層のパターニング工程と同時に行えて工程数を減少させうる効果が同一に得られる。
【００５２】
前記のようなパターニング工程により機能性薄膜４０はパターニングされた領域Ｃとパターニングされていない領域Ｄとに区分される。この際、パターニングされた領域Ｃとパターニングされていない領域Ｄとの境界付近では前述した実施の形態のように機能性薄膜４０自体が厚さによる濃度勾配を有するものではないので、緩慢な傾斜面を形成することではないが、ＣｒＯｘ（ｘ≧１）の第１薄膜４０ａとＣｒの第２薄膜４０ｂとのエッチング率差による段差は存在でき、かつ人為的に段差を形成することもできる。
【００５３】
次いで、図１１のように前記パターニングされた領域Ｃとパターニングされていない領域Ｄとの上部に非晶質シリコン薄膜５０を形成した後、熱処理を施行すれば、前記パターニングされていない領域Ｄの上部に存在する第１薄膜４０ｂのＣｒ成分やシリコン結晶化触媒物質または結晶化薄膜４１から非晶質シリコン薄膜５０に金属誘導結晶化が進んでＭＩＣ領域５１の結晶成長が進み、前記ＭＩＣ領域５１から結晶化が進まれてＭＩＬＣ領域５２の結晶成長が進む。したがって、この場合には前述した実施の形態とは違って、ＭＩＣとＭＩＬＣとの混合領域は存在しなくなる。しかし、パターニングされた領域Ｃとパターニングされていない領域Ｄとの境界付近に段差が存在する場合にはこの段差からある程度の混合領域は存在できる。
【００５４】
前述したように製造された多結晶質シリコン薄膜にはＭＩＬＣ領域５２の中間部分にチャンネル領域を形成し、このＭＩＬＣ領域５２の端部ＭＩＣ領域５１にソース及びドレイン領域を形成して半導体活性層を形成した後、その上部にゲート絶縁膜及びゲート電極を形成する。ゲート絶縁膜とゲート電極とを形成した後には前記ソース及びドレイン領域に高濃度不純物イオンをドーピングするなど前記方法によってＴＦＴを製造する。
【００５５】
【発明の効果】
本発明によれば、たとえ図面には図示していないが、前記のようなＣｒ／ＣｒＯｘの混合型ブラックマトリックスＣｒまたはＣｒＯｘの単独層が形成されたブラックマトリックスを使用でき、通用される黒鉛系ブラックマトリックスを使用しても良い。もちろん、この時には前記ブラックマトリックスの上部に前記シリコン結晶化触媒物質を含有するか、シリコン結晶化触媒物質よりなる結晶化層をさらに備えなければならない。また、前記黒鉛系ブラックマトリックスを使用する時には結晶化熱処理温度で変成されないように耐熱特性に優れるべきである。
前述したような本発明によれば、ブラックマトリックス層を用いてさらに簡単な工程で非晶質シリコン薄膜を結晶化し、チャンネル領域をＭＩＬＣ領域のみにするために行なわれた複雑な工程を略せる。また、ＭＩＬＣ領域の形成のためのブラックマトリックス層のパターニング工程をディスプレイ素子のブラックマトリックス層に対する異なるパターニング工程と同時に行なえて工程数を減少させうる。本発明は添付した図面に示された一実施の形態に基づいて説明されたが、これは例示的なものに過ぎず、当業者ならばこれより多様な変形及び均等な他実施の形態が可能であるという点を理解できるであろう。よって、本発明の真の技術的保護範囲は請求請求の範囲によってのみ決まるべきである。
【図面の簡単な説明】
【図１】本発明の望ましい一実施の形態に係る非晶質シリコン薄膜を結晶化する各段階を示す断面図である。
【図２】本発明の望ましい一実施の形態に係る非晶質シリコン薄膜を結晶化する各段階を示す断面図である。
【図３】本発明の望ましい一実施の形態に係る非晶質シリコン薄膜を結晶化する各段階を示す断面図である。
【図４】図２のＩＩＩ部分に対する部分拡大断面図である。
【図５】図３のＩＶ部分に対する部分拡大断面図である。
【図６】図１の機能性薄膜の濃度勾配を示すグラフである。
【図７】機能性薄膜を示す断面図である。
【図８】本発明の望ましい一実施の形態によって製造されたＴＦＴを装着した有機電界発光表示装置の断面図である。
【図９】本発明の望ましい他の一実施の形態に係る非晶質シリコン薄膜を結晶化する段階を示す断面図である。
【図１０】本発明の望ましい他の一実施の形態に係る非晶質シリコン薄膜を結晶化する段階を示す断面図である。
【図１１】本発明の望ましい他の一実施の形態に係る非晶質シリコン薄膜を結晶化する段階を示す断面図である。
【図１２】従来のＭＩＬＣ法を用いて非晶質シリコン薄膜を結晶化する段階を示す断面図である。
【符号の説明】
１０　基板
２０　機能性薄膜
２１　結晶化薄膜
３０　非晶質シリコン薄膜
３２　ＭＩＬＣ領域
【図１】
2004072092.tif 000003
【図２】
2004072092.tif 000004
【図３】
2004072092.tif 000005
【図４】
2004072092.tif 000006
【図５】
2004072092.tif 000007
【図６】
2004072092.tif 000008
【図７】
2004072092.tif 000009
【図８】
2004072092.tif 000010
【図９】
2004072092.tif 000011
【図１０】
2004072092.tif 000012
【図１１】
2004072092.tif 000013
【図１２】
2004072092.tif 000014